(57)【特許請求の範囲】
【請求項１】
少なくとも体質材からなる多孔質焼成芯体の気孔内に、下記一般式（Ｉ）で表される構造単位を有するポリシロキサン含有液を含浸し、熱処理することにより得られた焼成芯体と、該焼成芯体の気孔内に充填した着色材とからなることを特徴とする焼成色鉛筆芯。
【化１】
0004986336.tif 000006
【請求項２】
上記体質材からなる多孔質焼成芯体が、少なくとも体質材と有機質の賦形材を含む配合組成物を混練、押出成形、非酸化性雰囲気で焼成して得られた第１焼成芯体を、酸化雰囲気中で更に加熱して炭素分を酸化除去させた多孔質焼成芯体であることを特徴とする請求項１記載の焼成色鉛筆芯。
【請求項３】
少なくとも体質材と有機質の賦形材を含む配合組成物を混練、押出成形した後、非酸化性雰囲気で焼成して第１焼成芯体を得、該第１焼成芯体を酸化性雰囲気中で更に加熱して炭素分を酸化除去した第２焼成芯体を得、該第２焼成芯体の気孔内に、下記一般式（Ｉ）で表される構造単位を有するポリシロキサン含有液を含浸して酸化性雰囲気及び／又は非酸化性雰囲気中で熱処理することにより第３焼成芯体を得、該第３焼成芯体の気孔内に着色材を充填させることを特徴とする焼成色鉛筆芯の製造方法。
【化２】
0004986336.tif 000007
【発明の詳細な説明】
【０００１】
【発明の属する技術分野】
本発明は、十分な発色性、描線濃度をもちながら、機械的強度（曲げ強度、引張強度、衝撃強度等）に優れた焼成色鉛筆芯及びその製造方法、特に、シャープペンシル用色鉛筆芯、木軸色鉛筆芯用に好適な焼成色鉛筆芯及びその製造方法に関する。
【０００２】
【従来の技術】
従来の焼成色鉛筆芯は、結合材として粘土等が用いられ、これに窒化硼素等の体質材、更に必要に応じて耐熱性の顔料、反応促進材を添加した配合組成物を混練、押出成形した後、熱処理を経て多孔質焼成芯体を得、この芯体の気孔中に染料及び顔料から成るインキ等を充填させて色鉛筆芯とする製法が主流であった。
【０００３】
一般に要求される色鉛筆芯の重要特性としては、機械的強度が強く、描線の発色性が良く、更には描線濃度が濃いものであるが、上記焼成色鉛筆芯では機械的強度が充分でなく、また描線濃度及び発色性においても良好なものが得られていないものである。このため、充分な着色材量を含有できるような芯体の気孔率が大きくて、機械的強度も保持した色鉛筆芯が求められている。
【０００４】
これらの課題等を解決する方法として、少なくとも体質材からなる焼成芯体の気孔内に、ぺルヒドロポリシラザン含有液を含浸し、不活性雰囲気中等での熱処理により、結合材として窒化珪素を生成させ、更には芯体の気孔中にインキを充填させてなる焼成色鉛筆芯及びその製造方法が知られている（本願出願人による特開平８−４８９３１号公報）。
また、焼成後の芯体内に残った微量の有機溶剤などの炭素化による芯の黒ずみ、彩度の低下という課題の解決方法として、１０００℃以上で焼成して芯体に窒化珪素を生成させた後、酸化雰囲気中にて６００℃以上で熱処理する焼成色鉛筆芯の製造方法が知られている（本願出願人による特開２０００−１１９５８２号公報）。
【０００５】
これらの各公報に記載される方法により得られる焼成色鉛筆芯は、従来にない十分な発色性、描線濃度をもちながら、機械的強度に優れたものであるが、一旦窒化珪素が生成すると、珪素原子と化学的に結合している炭素原子及び窒化珪素により覆われた残留炭素分は、後からの酸化雰囲気中での焼成でも完全に除去することができず、淡色系焼成色鉛筆芯の描線のくすみの原因になるという点等に若干の課題がある。
【０００６】
また、本願出願人は、彩度の高い焼成色鉛筆芯として、少なくとも体質材からなる焼成芯体の気孔内にポリシラザン類含有液を充填させ、大気中で熱処理することにより結合材として酸化珪素を生成させ、芯体の気孔中にインキを充填させてなる焼成色鉛筆芯及びその製造方法を出願している（特開平２０００−１７２２１号公報）。
しかしながら、結合材を上記方法にて酸化珪素とした場合には、焼成後に生成する細孔径が小さく、また、細孔容積も少なくなるため、書き味が若干硬くなり、着色力の点で窒化珪素芯に及ばないという点に若干の課題がある。
【０００７】
一方、ジルコニウムの有機化合物及びアルミニウムの有機化合物よりなる群より選んだ少なくとも一種を加熱したものを結合材として用いた焼成色鉛筆芯（特開平９−６７５４０号公報）や、少なくとも体質材からなる焼成芯体の気孔内に金属キレート、金属カルボキシレート、金属アルコキシドよりなる群より選んだ少なくとも一種の溶液を含浸し、加熱処理することにより、結合材として金属酸化物を生成させ、芯体の気孔中にインキを充填させてなる焼成色鉛筆芯及びその製造方法（特開平１１−３４３４４５号公報）等が知られている。
しかしながら、上記各公報に記載される有機化合物や金属キレート物を用いた場合には、混練・成型時や気孔中への含浸の際の反応制御が難しく、また、含浸途中で溶液濃度や粘度にムラが生じるなどして、焼成芯体の強度、硬さがバラツキやすい点等に若干の課題を有している。
【０００８】
【発明が解決しようとする課題】
本発明は、上記従来の課題等に鑑み、上記本発明者らの先行技術を更に改良すること等であり、酸化珪素を結合材として使用するにも関わらず、格段に優れた機械的強度、特に鮮やかで優れた発色性及び滑らかな書き味を有する焼成色鉛筆芯及びその製造方法を提供することを目的とする。
【０００９】
【課題を解決するための手段】
本発明者は、上記従来の課題等を解決するために鋭意研究を行った結果、少なくとも体質材からなる多孔質焼成芯体の気孔内に、特定の構造単位を有するポリシロキサン含有液を含浸させ、酸化性雰囲気及び／又は非酸化性雰囲気中で熱処理等することによって、上記の課題等を解決し得ることを見い出し、本発明を完成するに至ったのである。
すなわち、本発明の焼成色鉛筆芯及びその製造方法は、次の(1)〜(3)に存する。
(1) 少なくとも体質材からなる多孔質焼成芯体の気孔内に、下記一般式（Ｉ）で表される構造単位を有するポリシロキサン含有液を含浸し、熱処理することにより得られた焼成芯体と、該焼成芯体の気孔内に充填した着色材とからなることを特徴とする焼成色鉛筆芯。
【化３】
0004986336.tif 000002
(2) 上記体質材からなる多孔質焼成芯体が、少なくとも体質材と有機質の賦形材を含む配合組成物を混練、押出成形、非酸化性雰囲気で焼成して得られた第１焼成芯体を、酸化雰囲気中で更に加熱して炭素分を酸化除去させた多孔質焼成芯体であることを特徴とする上記(1)記載の焼成色鉛筆芯。
(3) 少なくとも体質材と有機質の賦形材を含む配合組成物を混練、押出成形した後、非酸化性雰囲気で焼成して第１焼成芯体を得、該第１焼成芯体を酸化性雰囲気中で更に加熱して炭素分を酸化除去した第２焼成芯体を得、該第２焼成芯体の気孔内に、下記一般式（Ｉ）で表される構造単位を有するポリシロキサン含有液を含浸して酸化性雰囲気及び／又は非酸化性雰囲気中で熱処理することにより第３焼成芯体を得、該第３焼成芯体の気孔内に着色材を充填させることを特徴とする焼成色鉛筆芯の製造方法。
【化４】
0004986336.tif 000003
【００１０】
【発明の実施の形態】
以下に、本発明の実施形態を詳しく説明する。
本発明の焼成色鉛筆芯は、少なくとも体質材からなる多孔質焼成芯体の気孔内に、下記一般式（Ｉ）で表される構造単位を有するポリシロキサン含有液を含浸し、熱処理することにより得られた焼成芯体と、該焼成芯体の気孔内に充填した着色材とから構成されている。
【化５】
0004986336.tif 000004
【００１１】
本発明に係る上記多孔質焼成芯体は、体質材が混練され、細線状に押出成形及び焼成され、開気孔を有する多孔質焼成芯体として提供される。
上記多孔質焼成芯体に用いられる体質材としては、従来より焼成色鉛筆芯に使用されているものであれば、特に限定されるものではなく、いずれも使用可能である。例えば、窒化硼素、タルク、マイカ、炭酸カルシウム等の白色系体質材や、色鉛筆の色相によっては、二硫化モルブテン等の有色系の体質材も使用することができ、当然これら数種類の混合物も使用できる。
特に、好ましくは、その物性、形状から窒化硼素が望ましい。また、必要に応じて耐熱性顔料を配合してもよい。
【００１２】
上記多孔質焼成芯体は、上記体質材に有機質の賦形材を含む配合組成物を混練、押出成形した後、焼成することにより得られる。
上記有機質の賦形材としては、例えば、ポリ塩化ビニル樹脂、塩素化ポリ塩化ビニル樹脂、ポリビニルアルコールなどの熱可塑性樹脂、フラン樹脂、フェノール樹脂、エポキシ樹脂などの熱硬化性樹脂、リグニン、セルロース、トラガントガムなどの天然高分子物質、石油アスファルト、コールタールピッチ、ナフサ分解ピッチ、合成樹脂の乾留ピッチなどのピッチ類等いずれも使用可能で、当然これら数種類の混合物も使用できる。
【００１３】
更に、高せん断力を加えて行う混練時の特性向上及び押出成形の特性向上の目的で、水、ジオクチルフタレート（ＤＯＰ）、ジブチルフタレート（ＤＢＰ）、リン酸トリクレジル（ＴＣＰ）、アジピン酸ジオクチル（ＤＯＡ）、プロピレンカーボナート、アルコール類、ケトン類、エステル類など有機質の賦形材の可塑剤又は溶剤の一種又は二種以上を、必要に応じて上記配合組成物に添加しても良い。
【００１４】
本発明に係る焼成色鉛筆芯において、少なくとも上記体質材からなる多孔質焼成芯体としては、体質材が高度に配向し、充分な気孔を形成できる点等から、特に、上記体質材に有機質の賦形材を含む配合組成物を混練、押出成形した後、非酸化性雰囲気で焼成して該有機質を炭化した第１焼成芯体を、更に酸化性雰囲気中で加熱して該炭素分を酸化除去して形成した第２焼成芯体であることが好ましい。
【００１５】
本発明では、多孔質焼成芯体の材料となる上記配合組成物をヘンシェルミキサー、加圧ニーダー、二本ロール等で十分混練した後、押出成形機により細線状等に押出成形し、次いで、窒素やアルゴンガスなどの不活性ガス中等の非酸化性雰囲気中で焼成することにより、有機質の賦形材が炭化された、炭素分をバインダーとする第１焼成芯体が得られる。この際、体質材の変化が生じることのない焼成温度と焼成雰囲気に留意する必要がある。例えば、体質材としてタルクを用いる場合は焼成温度が７００℃を越えると結晶形が変化していってしまうため、７００℃以下で焼成することが望ましい。
更に、第２焼成芯体は、上記で得られた第１焼成芯体を酸化雰囲気中で加熱することにより、炭素分のバインダーを酸化除去して得ることができる。
【００１６】
本発明では、上記で得られた第２焼成芯体に、上記一般式（Ｉ）で表される構造単位を有するポリシロキサン含有液を含浸し、酸化性雰囲気及び／又は非酸化性雰囲気中で熱処理することにより、上記一般式（Ｉ）で表される構造単位を有するポリシロキサンを酸化珪素に変化させて、上記少なくとも体質材からなる多孔質焼成芯体中に酸化珪素を形成させる。これにより、バインダー成分として酸化珪素が芯体中に均一に存在する焼成芯体（第３焼成芯体）が得られることとなる。
【００１７】
本発明で用いる上記一般式（Ｉ）で表される構造単位を有するポリシロキサンは、少なくとも体質材からなる多孔質焼成芯体中に酸化珪素を形成できるものであれば良いものである。従って、最終的に上記多孔質焼成芯体中に酸化珪素を形成できるポリシロキサンであれば、その官能基の炭素数、重合度等は特に限定されるものでない。
本発明で用いる上記一般式（Ｉ）で表される構造単位を有するポリシロキサンは、例えば、珪素の有機化合物や珪素の無機化合物を出発原料として、ゾル−ゲル法等の一般的な重合方法によって合成することができる。
上記出発原料の珪素の有機化合物や珪素の無機化合物は、単独でも２種以上組合わせても使用することが可能であるが、上記一般式（Ｉ）で表される構造単位を有するポリシロキサンの重合方法に適した形で決定され、中でもテトラエトキシシランが安価で取り扱いも容易なことから好ましい。
また、本発明で用いられるポリシロキサンの重合度は、２（ｎ＝２）以上あれば充分で、特に上限はなく、重合反応とポリシロキサンの取り扱いの容易さから適宜決定される。
【００１８】
上記一般式（Ｉ）で表される構造単位を有するポリシロキサンは、その重合度等によっては、含浸可能な粘度の溶液とするために、適宜、有機溶剤中に溶解して用いることができる。
本発明におけるポリシロキサンを溶解するための有機溶剤としては、例えば、メタノール、エタノール、プロパノール、ブタノール等のアルコール類、エチレンオキシド、エチレングリコール、テトラエチレングリコール、トルエン、キシレン、メチルエチルケトン、ＴＨＦ等の有機溶剤が挙げられ、これらは単独で又は２種以上の組合わせであってもよい。
また、上記ポリシロキサン含有液は１種類に限ることなく、２種以上使用することができる。
【００１９】
上記第２焼成芯体、すなわち、少なくとも体質材から構成される多孔質焼成芯体に、上記一般式（Ｉ）で表される構造単位を有するポリシロキサン含有液を含浸する方法としては、例えば、第２焼成芯体を溶液中に浸漬し、必要に応じて加熱、減圧、加圧等の条件下で含浸させること等により行うことができる。
【００２０】
この第２焼成芯体に、上記一般式（Ｉ）で表される構造単位を有するポリシロキサン含有液を含浸した後に行う熱処理は、酸化性雰囲気及び／又は非酸化性雰囲気中で行うものであるが、酸化性雰囲気では、好ましくは３５０℃以上で、且つ８５０℃以下で行うことが望ましく、また、非酸化性雰囲気では７００℃以上で行うことが好ましい。
酸化性雰囲気での熱処理を３５０℃未満の低い温度で、また、非酸化性雰囲気での熱処理温度を７００℃未満の低い温度で行うと、ポリシロキサンが充分に酸化されなかったり、上記一般式（Ｉ）中のＲ1，Ｒ2で表される各官能基が充分に脱離されず、バインダーとなる酸化珪素としての強度を充分に発揮できないこととなる。また、酸化性雰囲気中の熱処理を８５０℃を超えた温度で行うと、体質材が酸化したり、劣化してしまうなどして、芯体の摩耗がしにくくなったり、機械的強度が弱くなるなどして好ましくない。
特に好ましくは、酸化性雰囲気で８５０℃以下の温度で熱処理した後、更に、非酸化性雰囲気中で１０００℃以上の温度で熱処理すること等が挙げられ、１０００℃以上で焼成することにより、焼成芯体の吸湿劣化が生じにくくなる。
更に、酸化性雰囲気としては、通常の空気でも良いが、除去効率を向上させるため酸素を混合させてもよく、１００％の酸素を用いることも可能である。ただし、窒化硼素は水分を含んだ状態で高温下で加熱すると酸化されやすいため、充分に乾燥した雰囲気とすることが望ましい。
【００２１】
本発明において、上記一般式（Ｉ）で表される構造単位を有するポリシロキサンを含有する液を充填せしめた第２焼成芯体を焼成することにより、芯体中に酸化珪素を生成した焼成芯体（第３焼成芯体）が得られることとなる。更に、高強度の焼成芯体を得るために、必要に応じて、上記溶液の含浸、焼成工程を繰り返し行ってもよい。
本発明では、上記一般式（Ｉ）で表される構造単位を有するポリシロキサンは、焼成前の段階から充分なシロキサン骨格を持っており、ペルヒドロポリシラザンなどの焼成によって生じる酸化珪素とは異なり、非常に緻密な、欠陥の少ない酸化珪素を形成することができるため、第３焼成芯体に生成する細孔容積を減らすことなく、充分な強度を出すことができることとなる。
【００２２】
本発明の焼成色鉛筆芯は、上記で得られた第３焼成芯体の気孔内に、インキ等の着色材を含浸処理等により充填させることにより完成となる。
インキとしては、従来公知の色鉛筆用のものであればいずれも使用することができる。例えば、染料、顔料等の着色材を水、動植物油、合成油、アルコール類、炭化水素油等に溶解、分散させ、あるいは必要に応じて樹脂、界面活性剤等を更に添加し製造された一般的に用いられている印刷用インキ、スタンプインキ、ボールペンインキ、水性筆記具用インキ等が用いられる。
その他に、顔料前駆体を含む液を芯体に含浸させ、開気孔内で顔料化反応させることにより、顔料を充填させて着色することも可能である。
【００２３】
これらの含浸は、加熱、減圧、加圧等の条件下で行うことも可能であり、更にこれらの工程を繰り返して着色濃度を増加したり、複数の着色方法にて着色することも可能である。また更に、余分の開気孔にオイル等を含浸させて筆記時の潤滑性を向上させることも可能である。
【００２４】
このように構成された焼成色鉛筆芯及びその製造方法では、少なくとも体質材からなる多孔質焼成芯体の気孔内に、上記一般式（Ｉ）で表される構造単位を有するポリシロキサン含有液を含浸し、酸化性雰囲気及び／又は非酸化性雰囲気中で熱処理することにより、多孔質焼成芯体中に、バインダー成分として酸化珪素が均一に存在する高強度な焼成芯体とすることができ、この焼成芯体に着色材を充填したものは良好な書き味を有すると共に、極めて鮮やかな彩度を有するものとなる。
【００２５】
【実施例】
次に、本発明を実施例及び比較例により、更に具体的に説明するが、本発明は下記実施例によって何等限定されるものではない。以下において、「部」は重量部を意味する。
【００２６】
〔実施例１〕
配合組成物Ａ：
テトラエトキシシラン                  ３５．０部
エタノール                            １６．０部
６Ｎ塩酸                                ０．６部
精製水                                  ４．７部
上記組成となる配合組成物Ａを窒素を流通させながら８０℃で５時間撹拌して反応させた後、更にエタノールを加えて含浸可能な溶液粘度となるように粘度調整を行い、ポリシロキサン溶液Ａを調製した。
配合組成物Ｂ：
窒化硼素                              ４１．３部
塩化ビニル樹脂                        ４１．３部
ジオクチルフタレート（ＤＯＰ）        １６．５部
ステアリン酸亜鉛                        ０．９部
上記配合組成物Ｂをへンシェルミキサーで混合分散し、加圧ニーダー、二本ロールで混練した後、細線状に押出成形し、これらから残留する可塑剤を除去すべく空気中で１８０℃にて加熱処理して、しかる後、窒素雰囲気中にて、１０００℃まで昇温させた後、１０００℃にて焼成し第１焼成芯体を得た。
この第１焼成芯体を酸化雰囲気７００℃まで昇温させて、７００℃にて加熱焼成して残留している炭素化した樹脂分を除去して白色の第２焼成芯体を得た。
【００２７】
この第２焼成芯体に上記ポリシロキサン溶液Ａを室温下で１日含浸後、酸化性雰囲気中で７００℃まで昇温させ、７００℃で焼成した後、更に窒素雰囲気中で９００℃まで昇温させ、９００℃で焼成して、直径０．７１２ｍｍの白色の第３焼成芯体を得た。
次いで、蛍光黄色インキに上記第３焼成芯体を浸漬し、７０℃で２４時間放置した。この蛍光黄色インキが充填された第３焼成芯体表面をアルコールで洗浄し、蛍光黄色焼成色鉛筆芯を得た。
【００２８】
〔実施例２〕
配合組成物Ｃ：
テトラメトキシシラン                  ４８．０部
メタノール                            ４２．１部
２％塩酸                                ０．６部
精製水                                １１．９部
上記組成となる配合組成物Ｃを窒素雰囲気中、３５℃で１２時間撹拌して反応させ、更にメチルトリメトキシシランを２部加えて１時間撹拌した後、メタノールを加えて含浸可能な溶液粘度となるように粘度調整を行い、ポリシロキサン溶液Ｃを調製した。
次いで、上記実施例１と同様の第２焼成芯体を得た後、この第２焼成芯体に上記で調製したポリシロキサン溶液Ｃを室温下で１日含浸後、酸化性雰囲気中で７００℃まで昇温させ、７００℃で焼成した後、更に窒素雰囲気中で１０００℃まで昇温させ、１０００℃で焼成して、直径０．７１０ｍｍの白色の第３焼成芯体を得た。
次に、上記実施例１と同様に蛍光黄色インキに上記第３焼成芯体を浸漬すること等により、蛍光黄色焼成色鉛筆芯を得た。
【００２９】
〔比較例１〕
上記実施例１と同様の第２焼成芯体を得た後、実施例１と同条件下で、ぺルヒドロポリシラザン含有液を含浸し、窒素雰囲気中で６００℃まで昇温させて、６００℃にて焼成して焼成芯体を得た後、もう一度この焼成芯体にぺルヒドロポリシラザン含有液を含浸し、窒素雰囲気中で１２５０℃まで昇温させて、１２５０℃にて焼成した後、７００℃まで降温し、大気中で７００℃にて焼成して、直径０．７１１ｍｍの白色の焼成芯体を得た。
更に、上記実施例１と同様に蛍光黄色インキに上記焼成芯体を浸漬すること等により、蛍光黄色焼成色鉛筆芯を得た。
【００３０】
〔比較例２〕
上記実施例１と同様の第２焼成芯体を得た後、実施例１と同条件下で、ぺルヒドロポリシラザン含有液を含浸し、大気中で６００℃まで昇温させ、６００℃にて焼成して焼成芯体を得た。次に、もう一度ぺルヒドロポリシラザン含有液を含浸し、大気中で７００℃まで昇温し、７００℃にて焼成して、直径０．７０５ｍｍの白色の焼成芯体を得た。
更に、上記実施例１と同様に蛍光黄色インキに上記焼成芯体を浸漬すること等により、蛍光黄色焼成色鉛筆芯を得た。
【００３１】
〔比較例３〕
上記実施例１と同様の第２焼成芯体を得た後、実施例１と同条件下で、ぺルヒドロポリシラザン含有液を含浸し、窒素雰囲気中で１２５０℃まで昇温させて、１２５０℃にて焼成した後、７００℃まで降温し、酸化性雰囲気中で７００℃にて焼成して室温まで降温した。更に、ポリシロキサン溶液Ａを室温下で１日含浸後、酸化性雰囲気中で７００℃まで昇温させ、７００℃で焼成した後、更に窒素雰囲気中で９００℃まで昇温させ、９００℃で焼成して、直径０．７１７ｍｍの白色の焼成芯体を得た。
更に、上記実施例１と同様に蛍光黄色インキに上記焼成芯体を浸漬すること等により、蛍光黄色焼成色鉛筆芯を得た。
【００３２】
上記実施例１〜２及び比較例１〜３で得られたインキ染色前の焼成芯体の外観と描線色、及び蛍光黄色焼成色鉛筆芯を使用して、ＪＩＳ−Ｓ−６００５−１９９２に準拠して曲げ強度（ＭＰａ）、官能評価による書き味及び描線の発色ついて評価した。
これらの結果を下記表１に示す。
【００３３】
【表１】
0004986336.tif 000005
【００３４】
上記表１の結果から明らかなように、本発明範囲となる実施例１、２の焼成色鉛筆芯は、曲げ強度、書き味等の性能を損なうことなく、染色前の焼成芯体の外観と描線色が極めて白く、更には染色後の焼成色鉛筆芯の発色性も極めて鮮明で、濃色なものとなることが判明した。
一方、本発明の範囲外となる比較例１と３は、染色前の外観と描線色にくすみが見られ、窒化珪素生成時に取り込まれた炭素等の灰味が影響して、細孔内に蛍光色の黄色インキを充填し、蛍光黄色焼成鉛筆芯として描線の発色をみた場合にも、くすんだ黄色となり、蛍光も弱いものであった。くすみの度合いとしては、（実施例１，２）＝（比較例２）＜（比較例３）＜（比較例１）となり、それに伴い描線の発色性にも影響が生じることが判った。
また、比較例２は、実施例１，２と同様に染色前の焼成芯体の外観と描線は極めて白いが、焼成芯体の細孔容積が少ないために書き味の点で硬くなり、充分な着色材を充填することができなくなるために染色後の描線が薄くなってしってしまうことが判った。
【００３５】
【発明の効果】
本発明によれば、焼成芯体の全体に酸化珪素が均一に存在する高強度で、良好な書き味を有し、極めて鮮やかな描線色となる焼成色鉛筆芯及びその製造方法が提供される。